FR 2481145 A1 19811030 FR 8009126 A 19800423 24811 45 PROCEDE DE FABRICATION DE CATALYSEURS OU DE SUPPORTS DE CATALYSEURS FACONNES A BASE D'OXYDE DE TITANE ET LEURS APPLICATIONS A LA CATALYSE CLAUS La présente Invention concerne un procédé de fabrication de supports de catalyseurs ou de catalyseurs façonnés à base d'oxyde de titane et leurs applications à la catalyse Claus. On connaît différents procédés de fabrication de supports ou de catalyseurs façonnés à base d'oxyde de titane, toutefois ces procédés s'avèrent conduire à des produits dont la résistance mécanique et les caractéristiques texturales ne sont absolument pas satisfaisantes. Il a été proposé selon la demande de brevet français n0 2 336 177 de préparer des catalyseurs ou des supports à base d'oxyde de titane en calcinant à 200 - 800'C la matière première constituée d'oxyde de titane ou d'une substance convertible en oxyde de titane en présence d'un sol ou d'un gel d'acide métati- tanique. Ce procédé s'avère toutefois conduire à des produits dont la surface spécifique ne dépasse pas environ 50 m /g et dont le volume de pore, la répartition des dimensions de pore et la résistance mécanique ne sont pas satisfaisants. En particulier, le procédé décrit dans cette demande de brevet français n' 2 336 177 ne permet pas de contr8ler simplement ou même efficacement la structure de pore du produit. De plus, ce procédé nécessite l'uti- lisation d'un sol ou d'un gel d'acide métatitanique qui rend le procédé complexe et délicat à mettre en oeuvre. Par ailleurs, Il a été proposé selon le brevet américain n0 4 061 596 de préparer des supports de catalyseurs façonnés à base d'oxyde de titane par calcination de l'oxyde de titane à 400 - 8000C, puis mise en forme et calcination du produit façonné à 300 - 800'C. Ce procédé conduit à des supports constitués d'oxyde de titane dont la surface spécifique ne dépasse pas environ 80 m2 /g et dont le volume de pore, la répartition des dimensions de pose et la résistance mécanique ne sont pas satis- faisants. La demanderesse a mis au point un procédé qui remédie aux inconvénients des procédés décrits ci-dessus et qui permet notamment d'obtenir des produits à base d'oxyde de titane présen- tant une solidité mécanique et une résistance à l'attrition exceptionnelles, de très grandes surfaces spécifiques et des caractéristiques de pores parfaitement contrôlées. De plus, le procédé mis au point est particulièrement écono- mique par rapport au procédé de l'art antérieur puisque, d'une part, il ne nécessite pas la fabrication spéciale d'un sol ou d'un gel de titane et que, d'autre part, il ne nécessite pas une précalcination de la matière première qui est coûteuse en énergie. Ce procédé comporte en particulier la mise en forme d'un mélange d'une poudre constituée principalement d'oxyde de titane mal cristallisé et/ou amorphe, d'eau et d'additifs de mise en forme, puis sa calcination. La présente invention concerne un procédé de fabrication de supports de catalyseurs ou de catalyseurs façonnés à base d'oxyde de titane caractérisé en ce qu'il comporte les étapes suivantes 1) on opère le malaxage d'un mélange comportant - de 1 à 40 % environ en poids d'eau - de O à 15 % environ en poids d'additif de mise en forme, - de 45 à 99 % environ en poids d'une poudre constituée principalement d'oxyde de titane mal cristallisé et/ou amorphe présentant une perte au feu comprise entre environ 1 et 50 %, 2) on opère la mise en forme de ce mélange, 3) on sèché éventuellement, puis on calcine les produits obtenus. Les produits obtenus selon le procédé de l'invention pré- sentent une solidité et une résistance à l'attrition exception- nelle, une surface spécifique qui peut aller jusqu'à environ 300 m2/g et une structure de pore très facilement règlable. La présente invention concerne également l'application des produits obtenus selon le procédé comme catalyseurs ou supports de catalyseurs dans la catalyse Claus de récupération de soufre à partir de gaz contenant notamment de l'hydrogène sulfuré H12S,de l'anhydride sulfureux S02 et éventuellement des dérivés organiques du soufre tels que le sulfure de carbone CS2 et l'oxysulfure de carbone COS. Selon la première étape du procédé de l'invention, on opère. -le malaxage d'un mélange comportant de 1 à 40 % environ en poids d'eau, de O à 15 % environ en poids d'additif de mise en forme et de 45 à 99 % environ en poids d'une poudre constituée principa- lement d'oxyde de titane mal cristallisé et/ou amorphe présentant une perte au feu comprise entre environ 1 et 5S..Les pourcen- tages en poids Indiqués sont rapportés au poids total du mélange. De préférence, selon cette première étape, on opère le malaxage d'un mélange comportant de 5 à 35 % environ en poids d'eau; de 0,1 à 10 % environ en poids d'additifs de mise en forme et de 55 à 94,9 X environ en poids d'une poudre constituée principalement d'oxyde de titane mal cristallisé et/ou amorphe. * Les additifs de mise en forme que l'on peut mettre en oeuvre dans cette. première étape sont ceux utilisés classiquement dans les techniques de mise en forme. Ces additifs confèrent à la pâte obtenue par malaxage les propriétés rhéologiques adaptées à la mise en forme. A titre d'exemple d'additifs de mise en forme, on peut citer notamment: la cellulose, la carboxyméthyl-cellulose, la carboxyéthyl-cellulose, du tall-oll, les gommes xanthane, des * agents tensio-actifs, des agents floculants comme les polyacry- lamides, le noir de carbone, les amidons, l'acide stéarique, l'alcool polyacrylique, l'alcool polyvinylique, des biopolymères, le glucose, les polyéthylène glycol... La poudre constituée principalement d'oxyde de titane mal cristallisé et/ou amorphe mise en oeuvre présente une perte au feu comprise entre environ 1 et 50 % et de préférence entre 5 et 40 %. On entend par mal cristallisé un oxyde de titane ayant un spectre de rayons X présentant des halos à la place des raies principales de l'oxyde de titane bien cristallisé. On entend par amorphe un oxyde de titane dont le spectre de rayon X ne présente aucune raie de diffraction. La perte au feu (PAF) de la poudre est mesurée comme la perte en poids correspondant au rapport PAF en % = Po - Pi dans lequel - Po *. Po = Poids initial de la matière première - P1 = Poids de cette matière première après calcination 2 heures à 1000'C et refroidissement à la température ambiante dans une enceinte anhydre. 2481145- La matière première mise en oeuvre selon le procédé de l'invention est une suspension aqueuse constituée principalement d'oxyde de titane amorphe et/ou mal cristallisé. Selon une variante du procédé de l'invention, on peut également utiliser toute substance convertible en oxyde de titane à la calcination telle que par exemple les acides ortho et métatitaniques et les oxyhydroxydes de titane. La suspension aqueuse constituée principalement d'oxyde -de titane amorphe et/ou mal cristallisé peut notamment être obtenue à partir du procédé classique de l'attaque sulfurique de l'ilménite après l'étape d'hydrolyse et de filtration. Elle peut également provenir de l'hydrolyse des composés de titane de formule TiCI4-n(OR)n dans laquelle "n" est compris entre O et 4 et R est un radical alkyl de préférence choisi parmi les suivants,: méthyle, éthyle, isopropyle, butyle, hexyle et stéaryle. La suspension peut également provenir de la précipitaion de sels de titane par une base telle que l'ammoniaque. On obtient la poudre ayant la PAF désirée par séchage de ladite suspension par les techniques classiques d'atomisation, d'étuvage ou toute technique de séchage dans laquelle la poudre obtenue reste à une température inférieure à environ 200C. Le temps de malaxage du mélange peut varier dans de larges limites, il est généralement compris entre quelques minutes et trois heures. Selon une variante du procédé de l'invention, on peut ajouter au mélange de préférence jusqu'à environ 30 % en poids d'un constituant choisi parmi la silice, l'alumine, les argiles, les silicates, le sulfate de titane, les fibres céramiques, etc... Selon la seconde étape du procédé d'invention, on opère la mise en forme du mélange. La mise en forme peut conduire à des produits de forme sphérique, cylindrique, de pastilles,, de [Soulettes, de granulés, de nid d'abeille, etc.. de dimensions variées. Ils peuvent notamment être obtenus avec une machine à pastiller, un granulateur tournant, une machine de moulage par extrusion, une machine à former des boulettes ou une combinaison d'une machine de moulage par extrusion avec un granulateur tournant. 248t1145 Selon la troisième étape du procédé de l'invention, on sèche éventuellement, puis on calcine les produits obtenus. On calcine le produit séché ou non à une température comprise entre environ et 90O'C. La température de calcination permet de régler la surface spécifique du produit obtenu entre environ 5 et 300 m /ge Une calcination à haute température conduit généralement à un produit présentant une faible surface et une calcination à faible température conduit généralement à un produit présentant une grande surface spécifique. Par ailleurs, les produits obtenus selon le procédé de l'invention présentent un volume de pore total compris entre environ 0,05 et 0,5 cm3/g, une résistance mécanique mesurée par la méthode d'écrasement grain par grain (EGG) très importante et une résistance à l'attrition exceptionnelle. Le volume poreux du produit peut être très facilement réglé selon le procédé de l'invention, notamment en ajustant la granulométrie de la poudre d'oxyde de titane, en choisissant la nature des additifs de mise en forme et la perte au feu du mélange mis en forme, en règlant la température de calcination. Par ailleurs, ainsi qu'il est bien connu de L'homme de l'art, on peut régler le volume poreux en ajoutant au mélange des agents porogènes tels que, par exemple, le charbon de bois, la cellulose cristalline, l'amidon, des polymères organiques, etc... La présente invention concerne également l'application des produits obtenus selon le procédé comme catalyseurs ou supports de catalyseurs dans la catalyse Claus de récupération du soufre à partir de gaz renfermant notamment de l'hydrogène sulfuré, de l'anhydride sulfureux et, éventuellement, des dérivés organiques du soufre. Dans le procédé Claus classique auquel n'est d'ailleurs pas limitée l'invention, la récupération du soufre à partir de gaz renfermant de l'hydrogène sulfuré et éventuellement des dérivés organiques du soufre, comporte deux étapes. Dans une première étape, on brûle l'hydrogène sulfuré en présence d'une quantité d'air réglée pour transformer une partie du gaz en anhydride sulfureux puis, dans une deuxième étape, on fait passer le mélange gazeux obtenu dans un réacteur renfermant un catalyseur sur lequel a lieu la réaction 2H S + SO2 I 3 S + H O. (1) n La demanderesse a découvert que les produits obtenus selon le procédé de l'invention permettent d'atteindre des rendements supérieurs à ceux obtenus avec les catalyseurs classiques pour des temps de contact plus courts. Selon un premier mode de mise en oeuvre spécifique de l'invention on brûle à environ 1000'C un mélange gazeux comprenant de l'hydrogène sulfuré avec une quantité d'air réglée pour transformer en anhydride sulfureux une proportion de l'hydrogène sulfuré présent. Du soufre peut également être produit et l'on fait passer le gaz, après son passage dans une chaudière de récupération de chaleur, à travers un premier condenseur de soufre. On envoie alors le gaz à travers une série de réacteurs (en général 2 ou 3) renfermant le catalyseur obtenu selon le procédé de l'invention, réacteurs dans lesquels a lieu la réaction (1). Les gaz qui se dégagent sont refroidis dans un condenseur de soufre et réchauffés à l'entrée de chaque réacteur. Outre l'hydrogène sulfuré, les gaz Claus peuvent contenir des composés carbonés du soufre tels que COS et CS2 qui sont généralement relativement stables au niveau des convertisseurs catalytiques et qui contribuent à accroître de 20 à 50 % les émissions de S02 et de composés sulfurés dans l'atmosphère après incinération des fumées. Ces composés très gênants sont, soit déjà contenus dans le gaz à traiter, soit- formés au cours de la première étape à haute température. Les produits obtenus selon le procédé de l'invention permettent d'éliminer par hydrolyse selon les réactions (2), (3) et/ou (4) ces dérivés carbonés du soufre extrêmement gênants CS + 2H110 - Co + 2H S (2) 2 2 2 2 CS2 + H20- COS + H2S (3) COS + H20--- Co02 + H2S (4) Selon un second mode de mise en oeuvre spécifique de l'invention, on envoie dans une série de réacteurs (en général 2 2484 145 ou 3) contenant le catalyseur obtenu selon- le procédé de l'invention des gaz Claus contenant notamment de l'hydrogène sulfuré, du sulfure de carbone-et/ou l'oxysulfure de carbone et de l'anhydride sulfureux nécessaire pour réaliser simultanément les réactions (1),-(2), (3), (4). Les catalyseurs obtenus selon le procédé de l'invention présentent une activité supérieure à celle obtenue avec les catalyseurs conventionnels pour la réaction (1). Ils permettent donc en réalisant cette réaction avec un meilleur rendement dans un, temps plus court de réduire la taille des réacteurs mis en oeuvre. De. plus, ces catalyseurs ne sont pas sensibles à la présence d'oxygène dans les gaz jusqu'à des teneurs. d'environ 0,5 %, ils ne sont donc pas désactivés par sulfatation comme les catalyseurs conventionnels. De ce fait, les catalyseurs selon l'invention présentent une durée de vie très supérieure à celle des catalyseurs connus. Par ailleurs en réalisant les réactions (2), (3) et/ou (4) - avec des rendements proches de- 100 %, les catalyseurs selon l'invention permettent d'améliorer sensiblement le - rendement global de récupération du soufre et de diminuer considérablement la nocivité des. -gaz rejetés à l'atmosphère. De plus, les catalyseurs de l'invention ne sont pas sensibles à la présence d'oxygène vis-à-vis des réactions (2), (3) et/ou (4). Les exemples ci-après illustrent l'invention sans en limiter la portée. Dans ces exemples les méthodes de mesures appliquées sont les suivantes 1 - Les surfaces spécifiques (SBE) sont mesurées par la méthode classique d'absorption d'azote dite méthode B E T. 2 - Les volumes poreux (VPT) et les diamètres moyens de pores (O) sont déterminés par la méthode- classique de pénétration au mercure. On distingue le volume microporeux Vmp qui correspond à des diamètres de pores inférieurs à 500 A et le volume macroporeux VMP qui correspond à des diamètres de pores supérieurs à 500 A; pour chaque catégorie on peut déterminer un diamètre moyen de pore. 248 145- 3 - La solidité mécanique est mesurée, d'une part, par la - méthode d'écrasement grain à grain, (EGG). Elle consiste à mesurer la force de compression maximale que. peut supporter un granulé avant sa rupture, lorsque le produit est placé entre deux plans se déplaçant à la vitesse constante de 5cm/mn. Dans le cas particulier de sphères, la force sera exprimée en kilogrammes. Dans le cas particulier des extrudés ou des pastilles la compression est appliquée perpendiculairement à l'une des génératrices du produit, et l'écrasement grain à grain - sera exprimé comme le rapport de la force à la longueur de la génératrice et sera donc en kilogrammes/mm. 4 - La solidité mécanique est, d'autre part, mesurée par la résistance à l'attrition (R.A.). Cette méthode consiste à mesurer la quantité de poussière produite par 100 grammes de granulés placés sur un tamis n0 24 de 20 cm de diamètre de la série AFNOR X11-501 et vibrés pendant 10 minutes à l'aide d'un vibreur de la marque Fenwick Rex. La R.A. est le poids de poussière récupéré. Exemple 1 Une suspension d'oxyde de titane obtenue après hydrolyse et filtration dans le procédé classique d'attaque sulfurique de l'ilménite est séchée par passage dans un échangeur de chaleur dans lequel la suspension, puis la poudre sont déplacées au moyen d'une vis sans fin, laquelle est chauffée par un fluide caloporteur. La perte au feu de la poudre obtenue est de 17,5 Z. Le produit obtenu présente une structure d'anatase mal cristallisé dont le diagramme de diffraction aux rayons X est donné figure n0 1. On prépare par malaxage pendant 20 minutes un mélange contenant - 69 % de cette poudre, - 30,8 % d'eau, - 0,2 % de polyacrylamide. Ce mélange est introduit dans une extrudeuse et filé au travers d'une filière de diamètre 5 mm. Les extrudés obtenus sont séchés à 110 C pendant 24 heures puis calcinés à 350 C pendant 2 heures au four électrique sous air. Les caractéristiques du produit fini sont les suivantes: 2 -1 - SBE = 217 m g - VPT = 29,6 cm3/lOOg 0-m = 7nm - EGG = 1,8 kg/mm - RA = 1,2 % Exemple 2 Le produit extrudé de l'exemple 1 peut être réactivé en four tournant à propane vers 430 C pendant 2 heures. Il a alors les caractéristiques suivantes: - SBE = 128m2g-1 - VPT = 31 cm3/lOOg - Om = 11nm - m - EGG = 1, 5 Kg/mm - RA = 2,2 % Exemple 3 Le produit extrudé de l'exemple 1 peut être réactivé au four électrique à 800 C, il a alors les caractéristiques suivantes: - SBE = 36m2g-1 - VPT = 26cm3/lOOg - m = 30,4 nm m - EGG = 2,1 kg/mm - RA = 0,7 % Exemple 4 Le produit extrudé de l'exemple 1 peut être réactivé au four électrique à 900 C pendant 2 heures, il a alors les caractéris- tiques suivantes: neap % I - alpnod 91laz ap % 66 - :a-op 9nvrsuoz a2uRI[m al aInaq aun 4uRpuad axelm uo % Lt ap 4sa anuaqqo aipnod el ap naj ne aliad e-I sainaq z zuupuad Do0oI e aaITIuaA aAnIp ua aaqzas Isa I aldmaxal ap uoTsuadsns w' L aOldoax % L'I = V" - Um/2/ L'I = - lu Z'66= 0- -OOI/emD ' = LdA - 1 w = aS - I- g : saueATns sal zuos nuaiqo iTnpoad np sanbT!sT!apoeaio sao 'nb!a4aToi inog un suBp sainaq ç;uepuad VDUOOT e ZuTl sTnd 'sainaq 8 juepuad DoOII e pqoos 2sa nuaqqo v!npoid al 'Imç aEu!EP p ap JalTITJ aunp Saaafl nu apnazxa Isa a2uelgp aD (ot(IV) apTuIueliDLIod ap % Z'O - nua,p % 8491 - aipnod allea ap % ú8 - u: luualuoD aouvIm un mei0 zuepuad axluuI uo 1 aTdmaxa,T suep anualqo aipnod el anb X- UO-ei ne auads amam al aouasaid:a % ú apop Isa anuazqo aipnod el ap na; ne aoiad el sainaq 91 juepuad DoçI e eaTzuaA aAnnl ua aaqDps Isa I a duaxaA ap uoTsuadsns uq 9 aldudmex % 1'1 = VI - m/sx L'I = 9o - mu 6 = 0- SOOI/WMD ú'Oú = IdA - m9I =RSs - 1- Z : sioTu uos nuazqo ITnpoid np sanbT!sTlaJ Du'V sal anbT-r-ali anoj ua sananq Z 'DoOúg e iuaoama Ip sauTDIu3 sTMU saqnas sed luos au I alduiaxal uoIas snualqo sapnilxa saq ç aldmaxa % Z'O = V - mm/M 5 'ú = D99 - * DUl u 9ú = - 2001/,uy ú1E = IdA - I- Z 0IL.9i 1 = ss -* 248 145 Le mélange est extrudé au travers d'une filière de diamètre mm, le produit est séché à 110 C pendant 8 heures puis calciné à 300 C pendant 2 heures et possède les caractéristiques suivantes 2 -1 - SBE = 247 m g - VPT = 28,1 cm3/lOOg 0 = 4,O nm - Om - EGG = 2,5 Kg/mm -RA = 0,6 % Exemple 8 La poudre obtenue selon l'exemple 1 est malaxée pendant 40mn, en présence d'eau et d'alcool polyvinylique dans les proportions suivantes: -67 % de poudre - 28 %'d'eau - 5 % d'alcool polyvinylique Ce mélange est extrudé au travers d'une filière de diamètre mm et les extrudés sont coupés dès la sortie de la filière au moyen d'un couteau tournant placé juste à la sortie de la filière. Les extrudés coupés sont alors placés dans une cuve tournant à grande vitesse. et dont les parois comportent des stries. Sous l'effet.de la rotation, les extrudés coupés roulent les uns sur les autres et sur les parois, de telle sorte qu'ils acquièrent une forme sphérique. Ces billes obtenues sont alors séchées à 100OC pendant 8 heures, puis calcinées à 350 C pendant 2 heures en four électrique, ils possedent les caractéristiques suivantes: 2 -1 - SBE = 185 m g - VPT = 27 cm3/lOOg - 0 = 5,5nm m - EGG = 9,3 Kg -RA = 0,7 % Exemple 9 La poudre obtenue selon l'exemple 1 est malaxée pendant 7mn en présence d'eau et de polysaccharide (Rhodopol XB 23) dans les proportions suivantes: - 68 % de poudre - 30 % d'eau - 2 % de polysaccharide 248 1145 Le mélange-est extrudé au travers d'une filière de 6mm, séché à 150 C pendant 2 heures, puis calciné à 400 C pendant 2 heures enh four tournant à propane. Le produit a les caractéristiques suivantes: - SBE = 157m2g 1 VPT 29;3'cm3/lOOg -0m = 9,2 nm - m - EGG = 1,6 Kg/mm -RA = 1,6 % Exemple 10 La suspension de l'exemple 1 est séchée en étuve à 1500C pendant 48 heures. La poudre obtenue a une perte au feu de 14 Z. On malaxe pendant 2 heures cette poudre en présence d'eau et dtamidon de riz dans les proportions suivantes: - 61 % de poudre - - 37 Z d'eau - 2 % d'amidon de riz Ce mélange est introduit dans une extrudeuse double vis et filé à travers une filière de 3mm. Les extrudés obtenus sont séchés à 110 C pendant 24 heures puis calcinés 'à 400*C pendant 2 heures au four électrique. Le produit a les caractéristiques suivantes - SBE = 175 m2/g - VPT = 40 cm3/lOOg O 3 - Vmp 0 3 - VMP - 500 A = 15 cm /l10Og centrés sur 0, m - ECG = 2,3 Kg/mm RA = 0,9 % Exemple Il A partir de la poudre obtenue selon l'exemple 10, on malaxe pendant 2 heures le mélange suivant: - 60 % de poudre - 36 % d'eau - 4 % d'amidon de riz Les extrudés ayant subi le même traitement que pour l'exemple 12 ont les propriétés suivantes: - SBE = 169 m2/g - VPT = 48 cm3/lOOg - VmP 500 22,5 cm3/100g centrés sur 0,13 m - EGG = 1,0 Kg/mm - RA = 1,2 % Exemple 12 La suspension de l'exemple 1 est séchée dans un atomiseur à C. La poudre obtenue a une PAF de 18 % et présente le même spectre de RX que dans le cas de l'exemple 1o On malaxe pendant 45 minutes un mélange contenant: 69,2 % de cette poudre - 28,8 % d'eau - 2 % de carboxyléthylcellulose Le mélange est extrudé au travers d'une filière de 3mm. Les extrudés sont séchés à 150 C pendant 8 heures puis calcinés à 450 C pendant 2 heures. Le produit obtenu présente les carac- téristiques suivantes: - SBE = 117 m2g-1 - VPT = 29 cm3/100lg -0 = O10nm EGG = 1,3 Kg/mm -RA = 2,7 % Exemple 13 La poudre obtenue selon l'exemple 1 est malaxée pendant 1H30 en présence d'eau et de noir de carbone dans les proportions suivantes: - 72 % de poudre - 22 % d'eau - 6 % de noir de carbone Le mélange est compacté à la pression de 480 Kg/cm2 dans une pastilleuse. La dimension des pastilles est diamètre: 5mm, longueur Smm. Le produit séché à 110 C pendant 24 heures est calciné à 600 C pendant 2 heures en four électrique avec fort balayage d'air. Les caractéristiques du produit sont les suivantes: - SBE = 54 m2g-1 S4g - VPT = 27 cm3/lOOG - 0 = 21nm m - EGG = 6,2 kg/mm - RA =0,8 % Exemple 14 La poudre obtenue selon l'exemple 1 est malaxée pendant 2 heures en présence d'eau et de polyéthylène glycol (PEG) dans les proportions suivantes: - 74 % de poudre - 21 % d'eau - 5 % de PEG Le mélange est pastillé comme pour l'exemple précédent; le produit séché à 110 C pendant 24 heures, est calciné à 350 C pendant 2 heures au four électrique; les caractéristiques du produit sont les suivantes: - SBE = 212 m2g-1 - VPT = 26,5 cm3/100g -0 = 5,5nm m - EGG = 8,2 kg/mm -RA = 1,1% Exemple 15 La poudre obtenue selon l'exemple 6 est mélangée progres- sivement à de l'eau additionnée de glucose dans un bol tournant (drageoir) . En fin d'opération le bilan global indique que les billes obtenues ont la composition suivante: - 66 % de poudre - 30 % d'eau - 4 % de glucose Les billes ont des diamètres compris entre 3 et 6mm. Celles-ci sont séchées à 110 C pendant 24 heures, puis calcinées à 800 C pendant 2 heures. Elles ont alors les caractéristiques suivantes: 2 -1 SBE 35m 2 g-1 - VPT = 33 cm3/100lg 0 = 42nm - m -EGG = 5,9 kg -RA = 0,2% 248 1145 1-5 Exemple 16 - La poudre obtenue dans l'exemple 1 est malaxée pendant minutes en présence d'eau et.d'alumine sous forme de boehmite dans les proportions suivantes: - 70 % de poudre - 22 % d'eau - 8 % d'alumlne Le mélange est extrudé sur une extrudeuse monovie et filé au travers d'une filière de diamètre 5mm. Les extrudés sont séchés à C pendant 24 heures puis calcinés à 450 C pendant 2 heures. Les caractéristiques du produit sont les suivantes:- - SBE = 156 m2gg-1 - VPT = 30,5 cm3/lOOg - 0m = 7,Onm - EGG = 1,7 kg/mm - RA = 1,4% Exemple 17 On opère de manière similaire à celle décrite dans l'exemple 16 avec le mélange suivant: - 70 % de poudre - 21 % d'eau - 9 % d'argile kaolinitique Le produit est calciné -à 750 C pendant 2 heures et a les caractéristiques suivantes: 2 -1 - SBE = 3I m g - VPT = 24 cm3/100lg -n = 21,Onm - 0ln EICG = 4,5 kg/mm - RA = 0,2 % Exemple 18 La poudre obtenue. selon l'exemple 1 est granulée sous forme de billes dans un granulateur rotatif, à l'aide d'une solution. diluée de silicate de sodium. Le produit fini aggloméré a la composition suivante: - 72 % de poudre - 25 % d'eau - 3 % de silicate de sodium Les billes sont séchées à 110 C pendant une nuit puis calcinées à 300 C pendant 2 heures. Le produit a les caracté- ristiques suivantes: 2 -1 - SBE = 234 m g - VPT = 29,5 cm3/lOOg - -= 5, 7nmi m - EGG = 7,5 kg diamètre entre 3 et 4 mm - - RA = 0,3 % Exemple 19 Une suspension obtenue après hydrolyse du tétrachlorure de titane est lavée par décantation, flltrée, puis séchée en étuve à C pendant 24 heures. La-poudre obtenue a une structure amorphe- aux RX et sa PAF est de 18 %. On opère le malaxage pendant 30 minutes du mélange constitué par cette poudre additionnée d'eau et de carboxyméthylcellulose dans les proportions suivantes: - 66 % de cette poudre - - 32 % d'eau - 2 % de carboxyméthylcellulose Ce mélange est ensuite extrudé au travers d'une filière de 3mm, les extrudés sont séchés à 110 C pendant 8 heures, puis calcinés à 700 C pendant 2 heures. Les caractéristiques du produit sont les suivantes: 2 -1 - SBE = 44 m2g1 - VPT = 26 cm3/100g - 0m = 19,5nm - m - EGG = 1,3 kg/mm - RA = 0,6 % Exemple 20 Le présent exemple illustre l'application des catalyseurs de l'invention obtenus selon les exemples 3 et 12 à la ré-action 2112S + SO2-- 3 2H 2 S + S O2. 3Sn + H2 0 (1) -- n e0 On envole dans une sérle de 3 réacteurs dans les conditions suivantes: isothermes un gaz a) entrée premier réacteur composition volumique du gaz: H2S: 9 % SO2: 4,5 % H20:20 % N2: 66,5 % La température du réacteur est de 300 C, Catalyseur: celui obtenu selon l'exemple 12. b) entrée deuxième réacteur composition volumique du gaz: H2S: 2,5 % SO2: 1,25 % H20: 27 % N2 N2: 69,25 % La température du réacteur est de 250 C, Catalyseur: celui obtenu selon l'exemple 12. c) entrée troisième réacteur composition volumique du gaz: H2S: 1% SO2: 0,5 % H20:30 % N2 N2: 68,5 % La température du réacteur est de 220 C, Catalyseur: celui obtenu selon l'exemple 3. Les rendements en soufre indiqués dans le tableau ci-après ont été obtenus par dosage par analyse chromatographique des gaz entrée et sortie de chaque réacteur. Il est à noter que pour le premier réacteur le rendement thermodynamique est de 86,2 %, pour le second réacteur de 79,5 % et pour le troisième réacteur de 72,5 %. * A titre comparatif, le tableau 1 ci-dessous indique également les résultats obtenus avec des catalyseurs conventionnels d'alumine. : aUeATnS anbTmunloA uoTiTsodmo ap zeV un inaoieai un suep aTOAUa uo (z) SZHZ + ZOD - OzHZ + zSD u () z u - - Z z (I) OR 0 +S = OS + S HZ suoTzueaa xne Zi ldmaxaol uolas snuaqqo uOTIUaAUTT ap s$nasselue sep uoTWIeuTdde,l al-snTTT aldmoaxa uas-ld al IZ aldmaxi -slauuoTluaAuo3 s2nasXIenuD sap seo al suep Z 5z UOiTAuap luanUUITP Tz-xnao anb sIOTe 'uoTIuaAuTT ap sanasele4 sap seD al suep snuaiqo sluauiapuai sal sed luaumnosqe oTJTpou auaueaSIxo,pmdd 008 ap UoTlnpolUT! 'snId aa À zeluoD ap sdua samuaw sap inod lauuoiuaAuoD anasieeoaun Daae snuaiqo xna vE sanalpidns luawalau aignos ua sumawapuaisap aiuazqo,p luallauuad uOTUaAUTT uolas snasXielue sel anb neqalqe aa uoIas uaTq iIiedde TI I nvI8vL :: 9gç çç au:uinIV ::::: : Idmax:::HMISIOd:: : 89: 99: S9:: uoTZUauTI: ap inasKlu ______ IL. 0.... ú aîldtuaxa:: aN:3:S: 6L SL ZL ú9: UOTfluaAuTai ::: -:: 1p snonas r: _:_: ::ap olasdeo::O : 68: Iú: Z: L: 89 auTmnV:u Zi eîdmaxa : 9::9 : 9:::: UOTUAUTT -: Zlap anúas: :ej : : 6L g: 8 L: ZL: L9lnI:: uOTlMa9 T: :*:*: a :nagepuoxas ua ú: 9 '0: 9::uo ap sd:a:: : ú: ú: Z: S: 89: pauTnlsVe:: n3Da: :-, :. : ::: :::. ,:,: sapuoDos ua: - úZ I * S 0 SZ 0: oeuov ap sdmoa: 248 145 lH2S-: 6 % SO2: 4% CS2 4: H2: 28 % On impose au -réacteur celui obtenu en réacteur conditions suivantes: un profil industriel de température (adiabatique) : Temps de contact :en secondes:: : Température en C: 260: 2 3 4 30340 À 340' 33: 340: 340: TABLEAU 2 La température d'entrée des gaz dans le réacteur est de 225oC. Les. rendements d'hydrolyse (2) obtenus sont consignés dans le tableau 3 ciaprès: : Temps de contact: 2 3 4 : en-secondes: : : Catalyseur de l'invention: 60: 93: 99: 100: : Alumine: 3 : 14: 32: 53: TABLEAU 3 Il apparaît que les catalyseurs de l'invention permettent d'obtenir des rendements d'hydrolyse du CS2 nettement supérieurs à ceux obtenus avec un catalyseur conventionnel pour les mêmes temps de contact. Les rendements en soufre (1) obtenus sont consignés tableau 4 ci-après. Il est à noter que le rendement dynamique correspondant aux conditions de réaction est de : Temps de cqntact: 1 a en secondes: :Catalyseur de l'invention: 66 2: 3 66: 66 dans le thermo- 66,5 %. : 4 : 66 proche de dans - les : Alumine -: 55: 60: 63: 64 TABLEAU 4 IDPIUZ op sdmal samau sal inod TaUUOTIuaAUOD anas leDeI un Dae snualqo xnfo e sinaTiadns juamalzau SOD np asKToJpXqp sluamapula sap lualqo,p luallaumlad uoTIuaAuTli ap 9InasKl4 e3D saI anb ileIedde TI s nv3lva : 09: 6: Li:: auimnTv * 001 001 96: OL uoTuaAuT,T ap mnasXIeDeD: : -:': ::: sapuodas ua - t ú Z l lve1:>luoz ap sdmaL : samde-To ç neaoqei al suBp sau2Tsuoo luos snuaqo (9) asXIompXq,p siuawapua sa-1 Z 09: N Z 8Z: H zoOZ z % O:ú SD03 Z 9': ZOS Z L'L: S -: uoTlTsodmoz ap zeZ un IZ aldmaxaT e salTlap saTTaD anb suonlTpuo3 sawam. saT suBp mnaoeapl un suep aTOAua uO (9) SZH + ZO0 - OZH + SOD u (1) OZH + S ZOS + SHZ : SUOTvaaj xnu zl aldmaxal uolas snualqo uoTIuaAUT, ap smnasKelleo sap uoTlueTIddel amisnTIT aTdwaXa juaspad aq gz a1dmoxj * SlaUUOTluaAuoD sinasxleieo ap sea a suep pliom ap luanuTumTP Ta-xnao anb saOTe 'uOTlUaAUT8I ap sinaK9eleo.sap sea al suep Snualqo sluawapula saI sed luamnlosqe aTîjpqm au auaXxoúp udd000 ç ap uoTlonpoailuTI 24 1 145 REVENDICATIONS 1) Procédé de fabrication de supports de catalyseurs ou de cataly-seurs façonnés à base d'oxyde de titane caractérisé en ce qu'il comporte les étapes suivantes: 1) On opère le malaxage d'un mélange comportant - de 1 à 40 % environ en poids d'eau, - de O à 15 % environ en poids d'additif de mise en forme, - de 45 à 99 % environ en poids d'une poudre constituée principalement d'oxyde de titane mal cristallisé et/ou amorphe présentant une perte au feu comprise entre 1 et %, 2) on opère la mise en forme de ce mélange, 3) on sèche éventuellement puis on calcine les produits obtenus. 2) Procédé selon la revendication 1 caractérisé en ce que le mélange comporte de 5 à 35 % en poids d'eau, de 0,1 à 10 % en poids d'additif de mise en forme, de 55 à 94,9 % en poids de poudre d'oxyde de titane mal cristallisé et/ou amorphe. 3) Procédé selon les revendications 1 ou 2 caractérisé en ce que la perte au feu de la poudre est comprise entre 5 et 40 %. 4) Procédé selon la revendication 1 caractérisé en ce que la poudre a été obtenue par séchage d'une suspension aqueuse constituée principalement d'oxyde de titane amorphe et/ou mal cristallisé. ) Procédé selon la revendication 4 caractérisé en ce que la suspension aqueuse provient de l'un des procédés suivants - attaque sulfurique de l'ilménite, hydrolyse, filtration, - hydrolyse des composés de titane de formule TICI4 (OR)n dans laquelle O 248 1145 6) Procédé selon la revendication 1 caractérisé en ce que la poudre provient d'une substance convertible en oxyde de titane à la calcination telle que les acides ortho et métatitaniques et les oxyhydroxydes de titane. 7) Procédé selon la revendication 1 caractérisé en ce que l'on ajoute au mélange jusqu'à 30 % en poids d'un constituant choisi parmi la silice, l'alumine, les argiles, les silicates, le sulfate de titane, les fibres céramiques. 8) Procédé selon la revendication 1 caractérisé _en ce que le produit obtenu est calciné à une température comprise entre environ 200 et 900'C. 9) Application des produits obtenus selon le procédé de l'une quelconque des revendications précédentes comme catalyseurs ou supports de catalyseurs dans la catalyse Claus de récupération du soufre à partir de gaz renfermant notamment de l'hydrogène sulfuré, de l'anhydride sulfureux et éventuellement des dérivés organiques du soufre. ) Application selon la revendication 9 des produits comme cata- lyseurs de l'une au moins des réactions suivantes 2H2S + SO2 3-- S H (1) 2 2 - n 2 n Cs2 +2H20 C2 + 2H2S (2) CS2 + H20 - C-3 COS + H2S (3) COS + H20 C02 + H2S (4)